活物質と、導電材と、バインダーと、有機溶媒とを含有する非水系正極材ペーストから、前記活物質および前記導電材を回収する方法であって、前記非水系正極材ペーストに有機溶剤を混合して、前記バインダーおよび前記有機溶媒を溶解し、溶解成分と非溶解残渣とを分離することを特徴とする非水系正極材ペースト中の有価金属回収方法。前記有機溶剤は、Fedorsの方法による溶解パラメータが87以上140以下の有機溶剤であることを特徴とする請求項1記載の非水系正極材ペースト中の有価金属回収方法。前記有機溶剤は、Fedorsの方法による溶解パラメータが112以上126以下の有機溶剤であることを特徴とする請求項1記載の非水系正極材ペースト中の有価金属回収方法。前記有機溶剤は、ベンゼン、シクロヘキサノン、アセトン、酢酸エチル、メチルエチルケトン、ジメチルホルムアミド、1-プロパノール、2-プロパノール、1-ブタノール、2-ブタノール、キシレン、トルエン、テトラヒドロフラン、エタノール、メチルイソブチルケトン、アセトニトリル、アセトアルデヒド、酢酸ビニル、トリクロロアルデヒド、メタノール、のうちの一、または二以上のものからなることを特徴とする請求項2記載の非水系正極材ペースト中の有価金属回収方法。本発明は上記事情に鑑み、非水系正極材ペーストから効率よく有価金属を回収できる非水系正極材ペースト中の有価金属回収方法を提供することを目的とする。第1発明の非水系正極材ペースト中の有価金属回収方法は、活物質と、導電材と、バインダーと、有機溶媒とを含有する非水系正極材ペーストから、前記活物質および前記導電材を回収する方法であって、前記非水系正極材ペーストに有機溶剤を混合して、前記バインダーおよび前記有機溶媒を溶解し、溶解成分と非溶解残渣とを分離することを特徴とする。第2発明の非水系正極材ペースト中の有価金属回収方法は、第1発明において、前記有機溶剤は、Fedorsの方法による溶解パラメータが87以上140以下の有機溶剤であることを特徴とする。第3発明の非水系正極材ペースト中の有価金属回収方法は、第1発明において、前記有機溶剤は、Fedorsの方法による溶解パラメータが112以上126以下の有機溶剤であることを特徴とする。第4発明の非水系正極材ペースト中の有価金属回収方法は、第2発明において、前記有機溶剤は、ベンゼン、シクロヘキサノン、アセトン、酢酸エチル、メチルエチルケトン、ジメチルホルムアミド、1-プロパノール、2-プロパノール、1-ブタノール、2-ブタノール、キシレン、トルエン、テトラヒドロフラン、エタノール、メチルイソブチルケトン、アセトニトリル、アセトアルデヒド、酢酸ビニル、トリクロロアルデヒド、メタノール、のうちの一、または二以上のものからなることを特徴とする。第1発明によれば、非水系正極材ペーストに含有される活物質および導電材を凝集させ、バインダーおよび有機溶媒と分離することにより効率よく有価金属を回収することができる。第2発明によれば、バインダーおよび有機溶媒が活物質および導電材を包み込んだ状態で凝集することを防止でき、活物質および導電材と、バインダーおよび有機溶媒とを容易に分離することができる。第3発明によれば、前記活物質および前記導電材の凝集体が有機溶剤中に沈降する大きさとなるため、溶解成分と非溶解残渣とを容易に分離することができる。第4発明によれば、バインダーおよび有機溶媒が活物質および導電材を包み込んだ状態で凝集することを防止でき、活物質および導電材と、バインダーおよび有機溶媒とを容易に分離することができる。つぎに、本発明の実施形態を図面に基づき説明する。図1に基づき廃電池から有価金属を回収する工程を説明する。まず、第1工程において、廃電池から正極材ペーストを分離する。ここで、廃電池とは、使用済みの電池や、電池の製造工程において排出される不良品、工程内部の残留物、発生屑などの様々な工程内廃材を含む概念である。廃電池が使用済みの電池である場合、例えば、その使用済みの電池を、放電、粉砕等した後に、正極材を取り出し、正極材を構成する帯状基板から正極材ペーストを剥ぎ取るか、帯状基板を苛性ソーダ溶液等で溶解することにより正極材ペーストを分離する。また、廃電池が行程内廃材である場合には、例えば、廃材である正極材ペーストをそのまま用いるか、不良品の正極材から帯状基板を除去して正極材ペーストを分離する。つぎに、第2工程において、第1工程で分離した正極材ペーストに有機溶剤を混合してスラリーとした後に、所定時間静置する。これにより、正極材ペーストに含有されるバインダーおよび有機溶媒を溶解するとともに、活物質および導電材を凝集させる。ここで、正極材ペースト中の活物質および導電材は有機溶媒により表面エネルギーが低い状態となり正極材ペースト中に分散して存在している。この正極材ペースト中の有機溶媒を溶解して除去すると、活物質および導電材の表面エネルギーが高い状態となる。そのため、低いエネルギー状態になろうとして活物質および導電材が凝集する。ここで、正極材ペーストに混合する有機溶剤は、Fedorsの方法による溶解パラメータ以下、単に溶解パラメータまたはSP値というが87以上140以下の有機溶剤であることが好ましい。溶解パラメータが87以上140以下の有機溶媒であれば、バインダーおよび有機溶媒が活物質および導電材を包み込んだ状態で凝集することを防止でき、後述の第3工程において活物質および導電材と、バインダーおよび有機溶媒とを容易に分離することができるからである。また、特に溶解パラメータが112以上126以下の有機溶媒を用いることがより好ましい。溶解パラメータが112以上126以下の有機溶媒であれば、活物質および導電材の凝集体が有機溶剤中に沈降する大きさとなるため、後述の第3工程において溶解成分と非溶解残渣とを容易に分離することができるからである。例えば、濾過分離により溶解成分と非溶解残渣とを容易に分離することができる。なお、溶解パラメータが87以上112未満または126より大きく140以下の有機溶媒を用いた場合には、凝集体が小さく有機溶剤中に分散する可能性がある。このような場合に濾過分離すると、フィルターの目詰まりの原因となる。しかし、このような場合であっても、遠心分離で溶解成分と非溶解残渣とを分離することができる。一方、溶解パラメータが87未満の有機溶媒を混合した場合、バインダーおよび有機溶媒の溶解が不十分となり、バインダーおよび有機溶媒が活物質および導電材を包み込んだ状態で凝集し、塊状となる。そうすると、塊の中に取り込まれた活物質および導電材を分離できなくなる。また、溶解パラメータが140より大きい有機溶媒を混合した場合にも、バインダーおよび有機溶媒の溶解が不十分となり、塊状に凝集する。そのため、塊の中に取り込まれた活物質および導電材を分離できなくなる。ここで溶解パラメータは、物質の溶解性を示す値であり、Hildebrandにより定義されたパラメータである。溶解パラメータは、溶質と溶媒との間の凝集力がロンドン分散力のみとした溶液において、凝集エネルギー密度の平方根で定義された値となる。溶質と溶媒の溶解パラメータの値の差が小さいほど、溶媒に対する溶質の溶解性は良好となる。有機溶剤の溶解パラメータの求め方には様々な方法があるが、本明細書ではFedorsにより提唱された推算法以下、単にFedorsの方法というから算出した溶解パラメータを用いる。Fedorsの方法では、物質の構造単位の凝集エネルギーおよびモル分子容積から、物質全体の総凝集エネルギーおよび総モル分子容積を算出し、総凝集エネルギーを総モル分子容積で除した値の平方根を溶解パラメータとしている。なお、複数の有機溶剤を混合した混合溶剤の溶解パラメータは、混合する有機溶剤単独の溶解パラメータに混合割合を積算し、それらを加算した値である。上記Fedorsの方法による溶解パラメータが87以上140以下の有機溶剤としては、例えば、ベンゼンSP値:87、シクロヘキサノンSP値:105、アセトンSP値:91、酢酸エチルSP値:87、メチルエチルケトンSP値:90、ジメチルホルムアミドSP値:120、1-プロパノールSP値:118、2-プロパノールSP値:116、1-ブタノールSP値:113、2-ブタノールSP値:111、キシレンSP値:88、トルエンSP値:87、テトラヒドロフランSP値:90、エタノールSP値:126、メチルイソブチルケトンSP値:87、アセトニトリルSP値:112、アセトアルデヒドSP値:106、酢酸ビニルSP値:95、トリクロロアルデヒドSP値:135、メタノールSP値:138等があるが、これらに限定されない。さらに、溶解パラメータが112以上126以下である有機溶剤は、活物質および導電材の凝集体が有機溶剤中に沈降する大きさとなる点でより好ましい。このような有機溶媒としては、例えば、2-プロパノールSP値:116、1-ブタノールSP値:113、エタノールSP値:126、アセトニトリルSP値:112等があるが、これらに限定されない。なお、メチルイソブチルケトンSP値:87も、活物質および導電材の凝集体が有機溶剤中に沈降する大きさとなるため、好ましい。これらの有機溶剤は、単独で正極材ペーストに混合してもよいし、複数の種類を混合して正極材ペーストに混合してもよい。ここで、複数の有機溶剤を混合する場合には、混合溶剤の溶解パラメータが87以上140以下となる組み合わせが好ましく、112以上126以下となる組み合わせがより好ましい。例えば、溶解パタメータが20の溶剤Aを10、溶解パラメータが10の溶剤Bを90混合した場合、混合溶剤の溶解パラメータは11となり、この様な混合溶媒も用いることができる。また、有機溶剤の正極材ペーストへの混合量は、正極材ペーストの1重量以上が好ましい。混合量が1重量未満の場合には、バインダーおよび有機溶媒の溶解が不十分となると考えられるからである。また、有機溶剤の混合量に上限はないが、正極材ペーストの50倍量以下が好ましい。使用する有機溶剤の量が多いと、廃液処理コストの増加を招くためである。つぎに、第3工程において、濾過分離や遠心分離により、バインダーおよび有機溶媒が溶解した溶解成分と、活物質および導電材が凝集した非溶解残渣とを分離する。最後に、第4工程において、第3工程で得た凝集体から有価金属を回収する。有価金属の回収には種々の方法を用いることができる。例えば、硫酸や塩酸と凝集体とを混合して有価金属を浸出し、ついでアルカリを加えて不純物を沈澱分離し、ついでイオン交換や溶媒抽出などの方法で異なる種類の有価金属を相互に分離し、得られた有価金属の濃縮液から中和、電解採取、ガス還元等の方法で有価金属をメタルや塩類として回収する。つぎに、実施例を説明する。以下の実施例および比較例では、リチウムイオン電池の製造工程で廃棄物として排出された正極材ペーストを用いた。この正極材ペーストは、40重量が活物質、5重量が導電材、3重量がバインダーとしてのポリフッ化ビニリデン樹脂、残りの52重量が有機溶媒としてのN-メチルピロリジノンである。実施例1容積が50mlのビーカーに、上記正極材ペーストを1gづつ5サンプル採取し、それぞれに2-プロパノールSP値:116、1-ブタノールSP値:113、エタノールSP値:126、メチルイソブチルケトンSP値:87、アセトニトリルSP値:112を5g添加し、1分間混合してスラリーとした後に、30分間静置した。静置後は、図2に示すように、いずれのビーカーにも、底一面に黒色の凝集体が沈降した。つぎに、ビーカー内容物全体をよく攪拌し、捕集径1μmのガラス繊維フィルターを用いて濾過した。フィルター上に捕集された凝集体を捕集し、顕微鏡で観察すると粒径が1mm以下の凝集体であることが確認された。また、この凝集体をラマン分光法サーモフィッシャーサイエンティフィック社製ALMEGA型で分析すると、導電材を含有することが確認された。さらに、この凝集体に硝酸および硫酸を加えて溶解し、ICP発光分光分析法SIIナノテクノロジー社製SPS3520型で化学成分を分析すると、活物質を含有することが確認された。以上のように、本発明に係る非水系正極材ペースト中の有価金属回収方法により、非水系正極材ペーストに含有される活物質および導電材と、バインダーおよび有機溶媒とを分離できることが確認された。また、ラマン分光法による分析とICP発光分光分析法による分析から、活物質および導電材の80以上を回収できることが確認された。実施例2容積が50mlのビーカーに、上記正極材ペーストを1gづつ4サンプル採取し、それぞれに酢酸エチルSP値:87、メチルエチルケトンSP値:90、テトラヒドロフランSP値:90、アセトンSP値:91を5g添加し、1分間混合してスラリーとした後に、30分間静置した。静置後は、図3に示すように、いずれのビーカーにも、底一面に黒色の凝集体が沈降し、さらに、ビーカー内が全体にわたって黒ずんだ。つぎに、ビーカー内容物全体をよく攪拌し、捕集径1μmのガラス繊維フィルターを用いて濾過した。フィルター上に捕集された凝集体をラマン分光法で分析すると、導電材を含有することが確認された。さらに、この凝集体に硝酸および硫酸を加えて溶解し、ICP発光分光分析法で化学成分を分析すると、活物質を含有することが確認された。ここで、実施例1は、実施例2と比較して、ビーカー内に凝集体が分散していない黒ずみがない状態であることが分かった。そのため、実施例1の方が、溶解成分と非溶解残渣とを容易に分離することができる点で好ましいことが確認された。比較例容積が50mlのビーカーに、上記正極材ペーストを1g採取し、シクロヘキサンSP値:86を5g添加し、1分間混合してスラリーとした後に、30分間静置した。静置後は、図4に示すように、ビーカーの底に塊状の黒色の凝集体が生じた。つぎに、ビーカー内容物全体をよく攪拌し、捕集径1μmのガラス繊維フィルターを用いて濾過した。フィルター上に捕集された凝集体をFTIR法日本分光社製FTIR680plus型で分析すると、凝集体は活物質および導電材がバインダーおよび有機溶媒で包み込まれた状態のものであり、活物質および導電材と、バインダーおよび有機溶媒とが分離した状態ではないことが確認された。以上より、正極材ペーストに混合する有機溶剤は、溶解パラメータが87以上140以下の有機溶剤であることが好ましいことが確認された。また、溶解パラメータが112以上126以下の有機溶剤を用いれば、活物質および導電材の凝集体が有機溶剤中に沈降する大きさとなるため実施例1参照、溶解成分と非溶解残渣とを容易に分離できることが確認された。